(57)【要約】  調光材における色むらの発生を効果的に抑制でき、調光性能を効果的に高めることができる複合粒子を提供する。  本発明に係る複合粒子は、顔料を含み、粒子径が、１０μｍ以上１００μｍ以下である。
2019045004.tif 000002
【特許請求の範囲】
【請求項１】
顔料を含み、
粒子径が、１０μｍ以上１００μｍ以下である、複合粒子。
【請求項２】
２０％Ｋ値が、５０００Ｎ／ｍｍ２以上である、請求項１に記載の複合粒子。
【請求項３】
破壊歪みが、３０％以上７０％以下である、請求項１又は２に記載の複合粒子。
【請求項４】
破壊荷重値が、２０ｍＮ以上１００ｍＮ以下である、請求項１〜３のいずれか１項に記載の複合粒子。
【請求項５】
全光線透過率が、５％未満である、請求項１〜４のいずれか１項に記載の複合粒子。
【請求項６】
前記複合粒子１００重量％中、前記顔料の含有量が、２重量％以上７重量％以下である、請求項１〜５のいずれか１項に記載の複合粒子。
【請求項７】
前記顔料の平均粒子径が、５０ｎｍ以上３５０ｎｍ以下である、請求項１〜６のいずれか１項に記載の複合粒子。
【請求項８】
前記顔料が、カーボンブラックである、請求項１〜７のいずれか１項に記載の複合粒子。
【請求項９】
前記カーボンブラックの表面が、ポリマーにより被覆されている、請求項８に記載の複合粒子。
【請求項１０】
電圧の印加状態によって、透明状態と不透明状態との状態変化が可能である調光材において、スペーサとして用いられる、請求項１〜９のいずれか１項に記載の複合粒子。
【請求項１１】
前記調光材が、乗り物の窓ガラス、又は、パーテーションである、請求項１０に記載の複合粒子。
【請求項１２】
請求項１〜１１のいずれか１項に記載の複合粒子を複数含有する複合粒子粉体であり、
前記複合粒子粉体の平均粒子径が、１０μｍ以上１００μｍ以下である、複合粒子粉体。
【請求項１３】
第１の調光材用部材と、
第２の調光材用部材と、
前記第１の調光材用部材と前記第２の調光材用部材との間に配置された調光層とを備え、
前記調光層が、複数のスペーサを含み、
前記スペーサが、請求項１〜１１のいずれか１項に記載の複合粒子である、調光材。
【発明の詳細な説明】
【技術分野】
【０００１】
本発明は、顔料を含む複合粒子に関する。また、本発明は、上記複合粒子を用いた複合粒子粉体及び調光材に関する。
【背景技術】
【０００２】
調光ガラスや調光フィルム等の調光材は、電圧の印加の有無により、透明状態と不透明状態との状態変化が可能である性質を有し、入射光量やヘイズ等の調整が可能な物体である。また、透明状態と不透明状態との状態変化の作用機構によって、調光材は、ＳＰＤ（Ｓｕｓｐｅｎｄｅｄ  Ｐａｒｔｉｃｌｅ  Ｄｅｖｉｃｅ）方式とＰＤＬＣ（Ｐｏｌｙｍｅｒ  Ｄｉｓｐｅｒｓｅｄ  Ｌｉｑｕｉｄ  Ｃｒｙｓｔａｌ）方式とに大別される。【０００３】
調光材は、例えば、ガラスやフィルムの２枚の基材間に、液晶等を含む調光層が配置されて形成されている。上記調光材では、２枚の基材間の間隔を制御し、適切な調光層の厚みを維持するために、ギャップ制御材としてスペーサが用いられることがある。上記スペーサとしては、樹脂粒子が一般的に用いられている。【０００４】
また、上記スペーサは、スペーサ部分から光が透過する光漏れを防止し、調光材における色むらの発生を抑制するために、濃色に着色されることが要求されている。【０００５】
上記スペーサに用いられる粒子の一例として、下記の特許文献１には、高分子粒子が染料により染色された着色粒子が開示されている。上記高分子粒子は、エチレン性不飽和基を有する単量体と、エチレン性不飽和基及びエポキシ基を有する単量体とを共重合させることにより得られる。【０００６】
また、下記の特許文献２には、樹脂球体の表面に、ホットメルト型接着剤層が形成されている液晶表示素子用スペーサが開示されている。上記ホットメルト型接着剤層を構成する接着剤は、（メタ）アクリル酸エステル重合体又は共重合体である。上記接着剤の重量平均分子量（Ｍｗ）は１０００００以上５０００００以下である。上記接着剤の重量平均分子量（Ｍｗ）と数平均分子量（Ｍｎ）との比（Ｍｗ／Ｍｎ）は２．０以上２．５以下である。上記接着剤のガラス転移温度は６０℃以上９０℃以下である。特許文献２では、上記樹脂球体は、重合体粒子の内部に、顔料が均一に分散されている着色重合体粒子であることが記載されている。
【先行技術文献】
【特許文献】
【０００７】
【特許文献１】特開平４−１０３６３３号公報
【特許文献２】特開平８−１０１３９４号公報
【発明の概要】
【発明が解決しようとする課題】
【０００８】
車両等に用いられる調光材では、入射光量やヘイズ等を調整する調光性能を高めるために、２枚の基材間の間隔を広くして、調光層の厚みを厚くすることがある。特許文献２に記載のような従来のスペーサでは、スペーサの粒子径が小さいので、調光材における２枚の基材間の間隔を十分に広くすることができず、調光層の厚みを厚くすることは困難である。結果として、調光材において、入射光量やヘイズ等を調整する調光性能が低下することがある。【０００９】
また、特許文献１に記載のような従来のスペーサでは、染料によりスペーサが着色されているため、スペーサの遮光性を十分に高めることができず、光漏れが生じることがある。また、特許文献１に記載のような従来のスペーサでは、染料が調光層内に染み出すことがある。結果として、調光材に色むらが発生することがある。【００１０】
本発明の目的は、調光材における色むらの発生を効果的に抑制でき、調光性能を効果的に高めることができる複合粒子を提供することである。また、本発明の目的は、上記複合粒子を用いた複合粒子粉体及び調光材を提供することである。
【課題を解決するための手段】
【００１１】
本発明者らは、上記課題を解決するために検討した結果、粒子径が比較的大きい粒子において、調光材における色むらの発生を効果的に抑制でき、調光性能を効果的に高めることができる構成を見出した。【００１２】
本発明の広い局面によれば、顔料を含み、粒子径が、１０μｍ以上１００μｍ以下である、複合粒子が提供される。【００１３】
本発明に係る複合粒子のある特定の局面では、２０％Ｋ値が、５０００Ｎ／ｍｍ２以上である。【００１４】
本発明に係る複合粒子のある特定の局面では、破壊歪みが、３０％以上７０％以下である。【００１５】
本発明に係る複合粒子のある特定の局面では、破壊荷重値が、２０ｍＮ以上１００ｍＮ以下である。【００１６】
本発明に係る複合粒子のある特定の局面では、全光線透過率が、５％未満である。【００１７】
本発明に係る複合粒子のある特定の局面では、前記複合粒子１００重量％中、前記顔料の含有量が、２重量％以上７重量％以下である。【００１８】
本発明に係る複合粒子のある特定の局面では、前記顔料の平均粒子径が、５０ｎｍ以上３５０ｎｍ以下である。【００１９】
本発明に係る複合粒子のある特定の局面では、前記顔料が、カーボンブラックである。【００２０】
本発明に係る複合粒子のある特定の局面では、前記カーボンブラックの表面が、ポリマーにより被覆されている。【００２１】
本発明に係る複合粒子のある特定の局面では、前記複合粒子が、電圧の印加状態によって、透明状態と不透明状態との状態変化が可能である調光材において、スペーサとして用いられる。【００２２】
本発明に係る複合粒子のある特定の局面では、前記調光材が、乗り物の窓ガラス、又は、パーテーションである。【００２３】
本発明の広い局面によれば、上述した複合粒子を複数含有する複合粒子粉体であり、前記複合粒子粉体の平均粒子径が、１０μｍ以上１００μｍ以下である、複合粒子粉体が提供される。【００２４】
本発明の広い局面によれば、第１の調光材用部材と、第２の調光材用部材と、前記第１の調光材用部材と前記第２の調光材用部材との間に配置された調光層とを備え、前記調光層が、複数のスペーサを含み、前記スペーサが、上述した複合粒子である、調光材が提供される。
【発明の効果】
【００２５】
本発明に係る複合粒子は、顔料を含み、粒子径が、１０μｍ以上１００μｍ以下であるので、調光材における色むらの発生を効果的に抑制でき、調光性能を効果的に高めることができる。
【図面の簡単な説明】
【００２６】
【図１】図１は、本発明の一実施形態に係る複合粒子を調光材用スペーサとして用いたＰＤＬＣ方式の調光材を模式的に示す断面図である。
【図２】図２は、本発明の一実施形態に係る複合粒子を調光材用スペーサとして用いたＳＰＤ方式の調光材を模式的に示す断面図である。
【発明を実施するための形態】
【００２７】
以下、本発明を詳細に説明する。
【００２８】
（複合粒子）
本発明に係る複合粒子は、顔料を含む。本発明に係る複合粒子では、例えば、樹脂部を有する。本発明に係る複合粒子では、例えば、樹脂部に顔料が含まれている。本発明に係る複合粒子は、例えば、樹脂粒子である。本発明に係る複合粒子では、粒子径が、１０μｍ以上１００μｍ以下である。
【００２９】
本発明に係る複合粒子では、上記の構成が備えられているので、調光材における色むらの発生を効果的に抑制でき、調光性能を効果的に高めることができる。
【００３０】
また、本発明に係る複合粒子では、染料ではなく顔料を用いて着色しているので、複合粒子の遮光性を十分に高めることができ、光漏れの発生を効果的に防止することができる。また、本発明に係る複合粒子では、染料ではなく顔料を用いて着色しているので、染料が調光層内に染み出すことがない。結果として、調光材における色むらの発生を効果的に抑制することができる。
【００３１】
さらに、本発明に係る複合粒子では、上記の構成が備えられているので、複合粒子を調光材用スペーサとして用いた場合に、調光材において、入射光量やヘイズ等を調整する調光性能を効果的に高めることができる。例えば、本発明では、複合粒子の粒子径は比較的大きい。そのため、調光材における２枚の基材間の間隔を十分に広くすることができ、調光層の厚みを厚くすることができる。結果として、車両等に用いられる調光材において、入射光量やヘイズ等を調整する調光性能を効果的に高めることができる。
【００３２】
本発明に係る複合粒子では、複合粒子の粒子径は、１０μｍ以上１００μｍ以下である。上記複合粒子の粒子径は、好ましくは１２μｍ以上、より好ましくは１５μｍ以上であり、好ましくは３５μｍ以下、より好ましくは３０μｍ以下、さらに好ましくは２５μｍ以下、特に好ましくは２０μｍ以下である。上記複合粒子の粒子径が、上記下限以上及び上記上限以下であると、調光材における２枚の基材間の間隔をより一層広くすることができ、調光層の厚みをより一層厚くすることができる。結果として、車両等に用いられる調光材において、入射光量やヘイズ等を調整する調光性能をより一層効果的に高めることができる。また、上記複合粒子の粒子径が、上記下限以上及び上記上限以下であると、調光材における色むらの発生をより一層効果的に抑制することができる。調光材の用途では、上記複合粒子の粒子径が１０μｍ未満ではなく、１０μｍ以上であることに、大きな意味がある。上記複合粒子の粒子径は、用途に応じて適宜設定することができる。上記複合粒子の粒子径が、１０μｍ以上１００μｍ以下であると、調光材の用途に好適に用いることができる。
【００３３】
上記複合粒子の粒子径は、上記複合粒子が真球状である場合には直径を意味し、上記複合粒子が真球状以外の形状である場合には、その体積相当の真球と仮定した際の直径を意味する。
【００３４】
上記複合粒子の粒子径は、例えば、任意の複合粒子を電子顕微鏡又は光学顕微鏡にて観察することにより算出することができる。
【００３５】
上記複合粒子のアスペクト比は、好ましくは１．０５以下、より好ましくは１．０２以下である。上記複合粒子のアスペクト比の下限は特に限定されない。上記複合粒子のアスペクト比は、１以上であってもよい。上記複合粒子のアスペクト比は、長径／短径を示す。上記複合粒子のアスペクト比が、上記上限以下であると、上記複合粒子を調光材の用途に好適に用いることができる。
【００３６】
複数の複合粒子の場合には、上記アスペクト比は、任意の複合粒子１０個を電子顕微鏡又は光学顕微鏡にて観察し、最大径と最小径をそれぞれ長径、短径とし、各複合粒子の長径／短径の平均値を算出することにより求められる。
【００３７】
上記複合粒子の粒子径の変動係数（ＣＶ値）は、好ましくは１０％以下、より好ましくは７％以下である。上記複合粒子の粒子径の変動係数（ＣＶ値）の下限は特に限定されない。上記複合粒子の粒子径の変動係数（ＣＶ値）が、上記上限以下であると、上記複合粒子を調光材の用途に好適に用いることができる。
【００３８】
上記変動係数（ＣＶ値）は、以下のようにして測定できる。
【００３９】
ＣＶ値（％）＝（ρ／Ｄｎ）×１００
ρ：複合粒子の粒子径の標準偏差
Ｄｎ：複合粒子の粒子径の平均値
【００４０】
上記複合粒子の形状は特に限定されない。上記複合粒子の形状は、球状であってもよく、扁平状等の球状以外の形状であってもよい。
【００４１】
上記複合粒子の２０％Ｋ値は、好ましくは５０００Ｎ／ｍｍ２以上、より好ましくは５５００Ｎ／ｍｍ２以上であり、好ましくは７０００Ｎ／ｍｍ２以下、より好ましくは６５００Ｎ／ｍｍ２以下である。上記複合粒子の２０％Ｋ値が、上記下限以上であると、調光材における調光層の厚みをより一層厚くすることができ、車両等に用いられる調光材において、入射光量やヘイズ等を調整する調光性能をより一層効果的に高めることができる。上記複合粒子の２０％Ｋ値が、上記上限以下であると、調光材における基材の傷付きをより一層防止することができる。
【００４２】
上記複合粒子の２０％Ｋ値（複合粒子を２０％圧縮したときの圧縮弾性率）は、以下のようにして測定することができる。
【００４３】
微小圧縮試験機を用いて、円柱（直径１００μｍ、ダイヤモンド製）の平滑圧子端面で、２５℃、圧縮速度０．３ｍＮ／秒、及び最大試験荷重２０ｍＮの条件下で複合粒子１個を圧縮する。このときの荷重値（Ｎ）及び圧縮変位（ｍｍ）を測定する。得られた測定値から、複合粒子の２０％Ｋ値（２０％圧縮弾性率）を下記式により求めることができる。上記微小圧縮試験機として、例えば、島津製作所社製「微小圧縮試験機ＭＣＴ−Ｗ２００」、フィッシャー社製「フィッシャースコープＨ−１００」等が用いられる。上記複合粒子の２０％Ｋ値は、任意に選択された５０個の複合粒子の２０％Ｋ値を算術平均することにより、算出することが好ましい。
【００４４】
２０％Ｋ値（Ｎ／ｍｍ２）＝（３／２１／２）・Ｆ・Ｓ−３／２・Ｒ−１／２
Ｆ：複合粒子が２０％圧縮変形したときの荷重値（Ｎ）
Ｓ：複合粒子が２０％圧縮変形したときの圧縮変位（ｍｍ）
Ｒ：複合粒子の半径（ｍｍ）
【００４５】
上記Ｋ値は、複合粒子の硬さを普遍的かつ定量的に表す。上記Ｋ値を用いることにより、複合粒子の硬さを定量的かつ一義的に表すことができる。
【００４６】
上記複合粒子の圧縮回復率は、好ましくは７０％以上、より好ましくは８０％以上であり、好ましくは９５％以下、より好ましくは９０％以下である。上記複合粒子の圧縮回復率が、上記下限以上及び上記上限以下であると、調光材における調光層の厚みをより一層厚くすることができ、車両等に用いられる調光材において、入射光量やヘイズ等を調整する調光性能をより一層効果的に高めることができる。
【００４７】
上記複合粒子の圧縮回復率は、以下のようにして測定することができる。
【００４８】
試料台上に粒子を散布する。散布された複合粒子１個について、微小圧縮試験機を用いて、円柱（直径１００μｍ、ダイヤモンド製）の平滑圧子端面で、２５℃で、複合粒子の中心方向に、複合粒子が１ｇｆの荷重がかかるまで負荷（反転荷重値）を与える。その後、原点用荷重値（０．４０ｍＮ）まで除荷を行う。この間の荷重−圧縮変位を測定し、下記式から圧縮回復率を求めることができる。なお、負荷速度は０．３３ｍＮ／秒とする。上記微小圧縮試験機として、例えば、島津製作所社製「微小圧縮試験機ＭＣＴ−Ｗ２００」、フィッシャー社製「フィッシャースコープＨ−１００」等が用いられる。
【００４９】
圧縮回復率（％）＝［Ｌ２／Ｌ１］×１００
Ｌ１：負荷を与えるときの原点用荷重値から反転荷重値に至るまでの圧縮変位
Ｌ２：負荷を解放するときの反転荷重値から原点用荷重値に至るまでの除荷変位
【００５０】
上記複合粒子の破壊歪みは、好ましくは３０％以上、より好ましくは３５％以上であり、好ましくは８０％以下、より好ましくは７０％以下である。上記複合粒子の破壊歪みが、上記下限以上及び上記上限以下であると、複合粒子の破壊をより一層抑制することができ、調光材における調光層の厚みをより一層厚くすることができ、車両等に用いられる調光材において、入射光量やヘイズ等を調整する調光性能をより一層効果的に高めることができる。
【００５１】
上記複合粒子の破壊荷重値は、好ましくは２０ｍＮ以上、より好ましくは３０ｍＮ以上、さらに好ましくは４０ｍＮ以上であり、好ましくは１００ｍＮ以下、より好ましくは８０ｍＮ以下である。上記複合粒子の破壊荷重値が、上記下限以上及び上記上限以下であると、複合粒子の破壊をより一層抑制することができ、調光材における調光層の厚みをより一層厚くすることができ、車両等に用いられる調光材において、入射光量やヘイズ等を調整する調光性能をより一層効果的に高めることができる。
【００５２】
上記複合粒子の破壊歪み及び上記複合粒子の破壊荷重値は、以下のようにして測定することができる。
【００５３】
試料台上に複合粒子を散布する。散布された複合粒子１個について、微小圧縮試験機を用いて、複合粒子の中心方向に、複合粒子が破壊するまで負荷（破壊荷重値）を与える。その後、複合粒子が破壊したときの変位を測定する。複合粒子の粒子径に対する破壊したときの変位の割合を破壊歪みとする。なお、負荷速度は０．３３ｍＮ／秒とする。上記微小圧縮試験機として、例えば、島津製作所社製「微小圧縮試験機ＭＣＴ−Ｗ２００」、フィッシャー社製「フィッシャースコープＨ−１００」等が用いられる。
【００５４】
上記複合粒子の全光線透過率は、好ましくは５％未満、より好ましくは４％以下、さらに好ましくは３％以下である。上記複合粒子の全光線透過率の下限は特に限定されない。上記複合粒子の全光線透過率が、上記上限以下であると、光漏れの発生をより一層効果的に防止でき、調光材における色むらの発生をより一層効果的に抑制できる。
【００５５】
上記複合粒子の全光線透過率は、以下のようにして測定することができる。
【００５６】
透明板（透明アクリル板等）の表面に透明の両面テープを貼り、両面テープの粘着面上に複合粒子を均一に敷きつめて付着させ、複合粒子が両面テープ上に単層に配置された評価サンプルを作製する。得られた評価サンプルを用いて、全光線透過率を測定する。上記全光線透過率は、例えば分光光度計（日本分光社製「Ｖ−６７０」）を用いて測定することができる。なお、ディテクターには積分球を用いることができる。
【００５７】
物体の色を表すために、Ｌ＊ａ＊ｂ＊表色系が用いられることがある。Ｌ＊ａ＊ｂ＊表色系では、明度がＬ＊を用いて表され、色相と彩度を示す色度がａ＊及びｂ＊を用いて表される。上記複合粒子のＬ＊値は、好ましくは１以上、より好ましくは５以上であり、好ましくは２０以下、より好ましくは１５以下である。上記複合粒子のａ＊値は、好ましくは０．０１以上、より好ましくは０．０５以上であり、好ましくは１以下、より好ましくは０．５以下である。上記複合粒子のｂ＊値は、好ましくは０．１以上、より好ましくは０．３以上であり、好ましくは３以下、より好ましくは２以下である。上記複合粒子のＬ＊値、上記複合粒子のａ＊値及び上記複合粒子のｂ＊値が、上記の好ましい範囲であると、光漏れの発生をより一層効果的に防止でき、調光材における色むらの発生をより一層効果的に抑制できる。
【００５８】
上記複合粒子のＬ＊値、上記複合粒子のａ＊値及び上記複合粒子のｂ＊値は、以下のようにして測定することができる。
【００５９】
上記複合粒子のＬ＊値、上記複合粒子のａ＊値及び上記複合粒子のｂ＊値は、ＪＩＳ  Ｚ８７８１−４：２０１３に準拠して、Ｌ＊ａ＊ｂ＊表色系にて測定する。具体的には、複合粒子２．５ｇを測定容器（コニカミノルタ社製「ＣＲ−Ａ５０」）内に充填する。充填された複合粒子のＬ＊値、ａ＊値及びｂ＊値を、色彩色差計（コニカミノルタ社製「ＣＲ−３００」）を用いて測定する。
【００６０】
不純物の溶出及び拡散をより一層防止する観点からは、上記複合粒子は、シランカップリング剤等のコーティング剤で表面が被覆されていることが好ましい。上記コーティング剤による被膜は、単分子膜やポリマー膜であることが好ましい。上記複合粒子は、上記被膜を有していなくてもよい。
【００６１】
上記シランカップリング剤は特に限定されない。上記シランカップリング剤としては、γ−アミノプロピルトリメトキシシラン、Ｎ−β−（アミノエチル）−γ−アミノプロピルトリメトキシシラン、３−［Ｎ−アリル−Ｎ−（２−アミノエチル）］アミノプロピルトリメトキシシラン、３−（Ｎ−アリル−Ｎ−グリシジル）アミノプロピルトリメトキシシラン、３−（Ｎ−アリル−Ｎ−メタクリル）アミノプロピルトリメトキシシラン、３−（Ｎ，Ｎ−ジグリシジル）アミノプロピルトリメトキシシラン等のアミノ系シランカップリング剤；Ｎ，Ｎ−ビス［３−（メチルジメトキシシリル）プロピル］アミン、Ｎ，Ｎ−ビス［３−（トリメトキシシリル）プロピル］アミン、Ｎ，Ｎ−ビス［３−（メチルジメトキシシリル）プロピル］エチレンジアミン、Ｎ，Ｎ−ビス［３−（トリメトキシシリル）プロピル］エチレンジアミン、Ｎ−グリシジル−Ｎ，Ｎ−ビス［３−（メチルジメトキシシリル）プロピル］アミン、Ｎ−グリシジル−Ｎ，Ｎ−ビス［３−（トリメトキシシリル）プロピル］アミン等のアミド系シランカップリング剤；ビニルトリエトキシシラン、ビニル−トリス（２−メトキシエトキシ）シラン等のビニル系シランカップリング剤；γ−メタクリロキシプロピルトリメトキシシラン等のメタクリル系シランカップリング剤；γ−グリシドキシプロピルトリメトキシシラン等のグリシジル系シランカップリング剤；γ−メルカプトプロピルトリメトキシシラン等のメルカプト系シランカップリング剤等が挙げられる。
【００６２】
コーティング剤で上記複合粒子の表面を被覆する方法は特に限定されない。コーティング剤で上記複合粒子の表面を被覆する方法としては、上記複合粒子と上記コーティング剤とを水等の無機溶媒又はアルコール等の有機溶媒中で混合し、攪拌下で加熱し、加熱後複合粒子をデカンテーション等で分離し、減圧乾燥等で溶媒を除去する方法、及び上記複合粒子と上記コーティング剤とを直接混合し、加熱する方法等が挙げられる。
【００６３】
上記複合粒子は、電圧の印加状態によって、透明状態と不透明状態との状態変化が可能である調光材において、スペーサとして用いられることが好ましい。例えば、電極間へ電圧印加すると、上記調光材は透明となり、電極間へ電圧を印加しないと、上記調光材は不透明となったり、上記調光材の透明性が低下したりする。上記複合粒子は、調光材用スペーサとして用いられることが好ましい。上記複合粒子は、調光材用スペーサの用途に用いられることが好ましい。上記複合粒子は良好な圧縮変形特性を有するので、上記複合粒子をスペーサとして用いて調光材における２枚の基材間に配置する場合に、スペーサが適切な調光層の厚みを維持することができ、入射光量やヘイズ等を調整する調光性能をより一層効果的に高めることができる。さらに、上記複合粒子では、上述した構成が備えられているので、光漏れの発生をより一層効果的に防止でき、調光材における色むらの発生をより一層効果的に抑制できる。
【００６４】
上記複合粒子が調光材用スペーサとして用いられる場合に、上記調光材は、調光ガラス及び調光フィルム等であることが好ましい。上記調光ガラス及び調光フィルム等の調光材は、乗り物の窓ガラス、又は、パーテーション等に用いられることが好ましい。上記乗り物としては、車両、船舶、及び航空機等が挙げられる。上記調光ガラス及び調光フィルム等の調光材は、車両、船舶、及び航空機等の乗り物の窓ガラス、又は、パーテーション等に用いられることが好ましい。上記調光材は、窓ガラス、又は、パーテーションであることが好ましく、車両、船舶、及び航空機等の乗り物の窓ガラス、又は、パーテーションであることがより好ましい。上記調光材は、車両、船舶及び航空機等の乗り物の窓ガラスであってもよく、パーテーションであってもよい。上記乗り物は、運輸機関であることが好ましい。
【００６５】
上記複合粒子は、基材粒子本体と、該基材粒子本体内に顔料とを含むことが好ましい。上記基材粒子本体は、樹脂粒子本体であることが好ましい。なお、本明細書において、例えば、「（メタ）アクリレート」は「アクリレート」と「メタクリレート」との一方又は双方を意味し、「（メタ）アクリル」は「アクリル」と「メタクリル」との一方又は双方を意味する。
【００６６】
上記複合粒子の材料及び上記基材粒子本体の材料として、種々の有機物が好適に用いられる。上記複合粒子の材料及び上記基材粒子本体の材料としては、例えば、ポリエチレン、ポリプロピレン、ポリスチレン、ポリ塩化ビニル、ポリ塩化ビニリデン、ポリイソブチレン、ポリブタジエン等のポリオレフィン樹脂；ポリメチルメタクリレート及びポリメチルアクリレート等のアクリル樹脂；ポリカーボネート、ポリアミド、フェノールホルムアルデヒド樹脂、メラミンホルムアルデヒド樹脂、ベンゾグアナミンホルムアルデヒド樹脂、尿素ホルムアルデヒド樹脂、フェノール樹脂、メラミン樹脂、ベンゾグアナミン樹脂、尿素樹脂、エポキシ樹脂、不飽和ポリエステル樹脂、飽和ポリエステル樹脂、ポリエチレンテレフタレート、ポリスルホン、ポリフェニレンオキサイド、ポリアセタール、ポリイミド、ポリアミドイミド、ポリエーテルエーテルケトン、ポリエーテルスルホン、ジビニルベンゼン重合体、並びにジビニルベンゼン共重合体等が挙げられる。上記ジビニルベンゼン共重合体等としては、ジビニルベンゼン−スチレン共重合体及びジビニルベンゼン−（メタ）アクリル酸エステル共重合体等が挙げられる。上記複合粒子の圧縮変形特性を好適な範囲に容易に制御できるので、上記複合粒子の材料及び上記基材粒子本体の材料は、エチレン性不飽和基を有する重合性単量体を１種又は２種以上重合させた重合体であることが好ましい。
【００６７】
上記複合粒子及び上記基材粒子本体を、エチレン性不飽和基を有する重合性単量体を重合させて得る場合、上記エチレン性不飽和基を有する重合性単量体としては、非架橋性の単量体と架橋性の単量体とが挙げられる。
【００６８】
上記非架橋性の単量体としては、ビニル化合物として、スチレン、α−メチルスチレン、クロルスチレン等のスチレン単量体；メチルビニルエーテル、エチルビニルエーテル、プロピルビニルエーテル等のビニルエーテル化合物；酢酸ビニル、酪酸ビニル、ラウリン酸ビニル、ステアリン酸ビニル等の酸ビニルエステル化合物；塩化ビニル、フッ化ビニル等のハロゲン含有単量体；（メタ）アクリル化合物として、メチル（メタ）アクリレート、エチル（メタ）アクリレート、プロピル（メタ）アクリレート、ブチル（メタ）アクリレート、２−エチルヘキシル（メタ）アクリレート、ラウリル（メタ）アクリレート、セチル（メタ）アクリレート、ステアリル（メタ）アクリレート、シクロヘキシル（メタ）アクリレート、イソボルニル（メタ）アクリレート等のアルキル（メタ）アクリレート化合物；２−ヒドロキシエチル（メタ）アクリレート、グリセロール（メタ）アクリレート、ポリオキシエチレン（メタ）アクリレート、グリシジル（メタ）アクリレート等の酸素原子含有（メタ）アクリレート化合物；（メタ）アクリロニトリル等のニトリル含有単量体；トリフルオロメチル（メタ）アクリレート、ペンタフルオロエチル（メタ）アクリレート等のハロゲン含有（メタ）アクリレート化合物；α−オレフィン化合物として、ジイソブチレン、イソブチレン、リニアレン、エチレン、プロピレン等のオレフィン化合物；共役ジエン化合物として、イソプレン、ブタジエン等が挙げられる。
【００６９】
上記架橋性の単量体としては、ビニル化合物として、ジビニルベンゼン、１，４−ジビニロキシブタン、ジビニルスルホン等のビニル単量体；（メタ）アクリル化合物として、テトラメチロールメタンテトラ（メタ）アクリレート、ポリテトラメチレングリコールジアクリレート、テトラメチロールメタントリ（メタ）アクリレート、テトラメチロールメタンジ（メタ）アクリレート、トリメチロールプロパントリ（メタ）アクリレート、ジペンタエリスリトールヘキサ（メタ）アクリレート、ジペンタエリスリトールペンタ（メタ）アクリレート、グリセロールトリ（メタ）アクリレート、グリセロールジ（メタ）アクリレート、ポリエチレングリコールジ（メタ）アクリレート、ポリプロピレングリコールジ（メタ）アクリレート、ポリテトラメチレングリコールジ（メタ）アクリレート、１，４−ブタンジオールジ（メタ）アクリレート等の多官能（メタ）アクリレート化合物；アリル化合物として、トリアリル（イソ）シアヌレート、トリアリルトリメリテート、ジアリルフタレート、ジアリルアクリルアミド、ジアリルエーテル；シラン化合物として、テトラメトキシシラン、テトラエトキシシラン、メチルトリメトキシシラン、メチルトリエトキシシラン、エチルトリメトキシシラン、エチルトリエトキシシラン、イソプロピルトリメトキシシラン、イソブチルトリメトキシシラン、シクロヘキシルトリメトキシシラン、ｎ−ヘキシルトリメトキシシラン、ｎ−オクチルトリエトキシシラン、ｎ−デシルトリメトキシシラン、フェニルトリメトキシシラン、ジメチルジメトキシシラン、ジメチルジエトキシシラン、ジイソプロピルジメトキシシラン、トリメトキシシリルスチレン、γ−（メタ）アクリロキシプロピルトリメトキシシラン、１，３−ジビニルテトラメチルジシロキサン、メチルフェニルジメトキシシラン、ジフェニルジメトキシシラン等のシランアルコキシド化合物；ビニルトリメトキシシラン、ビニルトリエトキシシラン、ジメトキシメチルビニルシシラン、ジメトキシエチルビニルシラン、ジエトキシメチルビニルシラン、ジエトキシエチルビニルシラン、エチルメチルジビニルシラン、メチルビニルジメトキシシラン、エチルビニルジメトキシシラン、メチルビニルジエトキシシラン、エチルビニルジエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン等の重合性二重結合含有シランアルコキシド；デカメチルシクロペンタシロキサン等の環状シロキサン；片末端変性シリコーンオイル、両末端シリコーンオイル、側鎖型シリコーンオイル等の変性（反応性）シリコーンオイル；（メタ）アクリル酸、マレイン酸、無水マレイン酸等のカルボキシル基含有単量体等が挙げられる。
【００７０】
上記複合粒子及び上記基材粒子本体は、上記エチレン性不飽和基を有する重合性単量体に、上記顔料を均一に混合及び分散させて、重合させることによって得ることができる。上記の重合方法は特に限定されず、ラジカル重合、イオン重合、重縮合（縮合重合、縮重合）、付加縮合、リビング重合、リビングラジカル重合等の公知の方法により重合させることができる。この方法としては、例えば、ラジカル重合開始剤の存在下で懸濁重合する方法、並びに非架橋の種粒子を用いてラジカル重合開始剤とともに単量体を膨潤させて重合する方法であるシード重合法及び分散重合法等が挙げられる。
【００７１】
上記エチレン性不飽和基を有する重合性単量体に、上記顔料を均一に混合及び分散させるために、ボールミル、ビーズミル、サンドミル、アトライター、サンドグラインダー、及びナノマイザー等を用いてもよい。この場合には、上記顔料の分散性を高めるために、分散剤等を添加してもよい。
【００７２】
上記分散剤は特に限定されない。上記分散剤としては、ポリビニルアルコール、デンプン、メチルセルロース、カルボキシメチルセルロース、ヒドロキシエチルセルロース、及びポリ（メタ）アクリル酸ナトリウム等の水溶性高分子が挙げられる。さらに、上記分散剤としては、硫酸バリウム、硫酸カルシウム、硫酸アルミニウム、炭酸カルシウム、リン酸カルシウム、タルク、粘土、及び金属酸化物粉末等が挙げられる。
【００７３】
（顔料）
本発明に係る複合粒子は、顔料を含む。上記顔料は特に限定されない。上記顔料は、上記複合粒子の全光線透過率を５％未満にすることができる顔料であることが好ましい。上記顔料は、黒色顔料であってもよく、濃紺色顔料であってもよく、濃褐色顔料であってもよい。光漏れの発生をより一層効果的に防止する観点、及び調光材における色むらの発生をより一層効果的に抑制する観点からは、上記顔料は、黒色顔料であることが好ましい。
【００７４】
上記黒色顔料としては、カーボンブラック、ランプブラック、グラファイト、酸化鉄、銅−クロムの複合酸化物、及び銅−クロム−亜鉛の複合酸化物等が挙げられる。上記黒色顔料は、１種のみが用いられてもよく、２種以上が併用されてもよい。
【００７５】
上記濃紺色顔料としては、銅フタロシアニン、コバルトフタロシアニン、及びアルミン酸コバルト等が挙げられる。上記濃紺色顔料は、１種のみが用いられてもよく、２種以上が併用されてもよい。
【００７６】
上記濃褐色顔料としては、亜鉛フェライト、及び酸化鉄等が挙げられる。上記濃褐色顔料は、１種のみが用いられてもよく、２種以上が併用されてもよい。
【００７７】
上記顔料は、カーボンブラック、チタンブラック、アニリンブラック又は酸化鉄を含むことが好ましい。上記顔料は、１種のみが用いられてもよく、２種以上が併用されてもよい。光漏れの発生をより一層効果的に防止する観点、及び調光材における色むらの発生をより一層効果的に抑制する観点からは、上記顔料は、カーボンブラックであることが好ましい。
【００７８】
上記カーボンブラックは特に限定されない。上記カーボンブラックとしては、チャンネルブラック、ロールブラック、ファーネスブラック、サーマルブラック、ケッチェンブラック、及びアセチレンブラック等が挙げられる。上記カーボンブラックは、１種のみが用いられてもよく、２種以上が併用されてもよい。
【００７９】
不純物の溶出及び拡散をより一層防止する観点からは、上記顔料は、表面がポリマーにより被覆されていることが好ましい。上記顔料の表面は、ポリマーにより被覆されていることが好ましい。不純物の溶出及び拡散をより一層防止する観点からは、上記カーボンブラックは、表面がポリマーにより被覆されていることが好ましい。上記カーボンブラックの表面は、ポリマーにより被覆されていることが好ましい。表面がポリマーにより被覆されている顔料を用いることによって、顔料の配合量が多くなっても、複合粒子の電気抵抗等の特性の低下を効果的に防止することができる。さらに、表面がポリマーにより被覆されることで顔料の分散性が向上して、より少ない配合量で複合粒子を着色することができる。上記顔料の表面を被覆するポリマーとしては、熱可塑性樹脂等が挙げられる。
【００８０】
上記熱可塑性樹脂は特に限定されない。上記熱可塑性樹脂としては、アルキド樹脂、変性アルキド樹脂、フェノール樹脂、天然樹脂変性フェノール樹脂、マレイン酸樹脂、天然樹脂変性マレイン酸樹脂、フマル酸樹脂、エステルガム、ロジン、石油樹脂、クマロン樹脂、インデン樹脂、ポリエステル樹脂、ポリイミド樹脂、ポリアミド樹脂、ポリカーボネート樹脂、ポリエチレン樹脂、エポキシ樹脂、フェノキシ樹脂、スチレン樹脂、ビニル樹脂、アクリル樹脂、塩化ゴム、ベンゾグアナミン樹脂、尿素樹脂、ポリオレフィン樹脂、エチレン−酢酸ビニル共重合体、及びウレタン樹脂等が挙げられる。上記熱可塑性樹脂は、１種のみが用いられてもよく、２種以上が併用されてもよい。
【００８１】
上記熱可塑性樹脂を用いて上記顔料の表面を被覆する方法は特に限定されない。上記熱可塑性樹脂を用いて上記顔料の表面を被覆する方法としては、上記熱可塑性樹脂を含む疎水性溶媒中で顔料をボールミル等の粉砕機器を用いて微粉化する方法、及び上記熱可塑性樹脂を含む疎水性溶媒中に顔料の水分散物を添加及び混合することで乳化した後、加熱によって水を留去する方法等が挙げられる。
【００８２】
上記顔料の平均粒子径は、好ましくは５０ｎｍ以上、より好ましくは１００ｎｍ以上であり、好ましくは３５０ｎｍ以下、より好ましくは３００ｎｍ以下である。上記顔料の平均粒子径が、上記下限以上及び上記上限以下であると、上記顔料の分散性がより一層向上し、上記顔料を複合粒子により一層均一に混合させることができる。
【００８３】
上記顔料の平均粒子径は、顔料を任意の粒子径測定装置により測定した平均粒子径を意味する。例えば、レーザー光散乱、電気抵抗値変化、撮像後の画像解析等の原理を用いた粒度分布測定機が利用できる。具体的には、顔料の平均粒子径の測定方法としては、例えば、粒度分布測定装置（ベックマンコールター社製「Ｍｕｌｔｉｓｉｚｅｒ４」）を用いて、約１０００００個の顔料の粒子径を測定し、平均粒子径を測定する方法が挙げられる。上記平均粒子径は、数平均粒子径を示す。
【００８４】
上記複合粒子１００重量％中、上記顔料の含有量は、好ましくは１重量％以上、より好ましくは２重量％以上、さらに好ましくは５重量％以上であり、好ましくは１５重量％以下、より好ましくは１０重量％以下、さらに好ましくは７重量％以下である。上記顔料の含有量が、上記下限以上及び上記上限以下であると、光漏れの発生をより一層効果的に防止でき、調光材における色むらの発生をより一層効果的に抑制できる。
【００８５】
（複合粒子粉体）
本発明に係る複合粒子粉体は、上述した複合粒子を複数含有する。上記複合粒子粉体の平均粒子径は、好ましくは１０μｍ以上、より好ましくは１２μｍ以上であり、好ましくは１００μｍ以下、より好ましくは３５μｍ以下である。上記複合粒子粉体の平均粒子径が、上記下限以上及び上記上限以下であると、調光材における２枚の基材間の間隔をより一層広くすることができ、調光層の厚みをより一層厚くすることができる。結果として、車両等に用いられる調光材において、入射光量やヘイズ等を調整する調光性能をより一層効果的に高めることができる。上記複合粒子粉体の平均粒子径は、用途に応じて適宜設定することができる。上記複合粒子粉体の平均粒子径が、１０μｍ以上１００μｍ以下であると、上記複合粒子を調光材の用途に好適に用いることができる。
【００８６】
複合粒子を複数含有する複合粒子粉体の平均粒子径は、任意の個数の複合粒子を任意の粒子径測定装置により測定した平均粒子径を意味する。例えば、レーザー光散乱、電気抵抗値変化、撮像後の画像解析等の原理を用いた粒度分布測定機が利用できる。具体的には、複合粒子粉体の平均粒子径の測定方法としては、粒度分布測定装置（ベックマンコールター社製「Ｍｕｌｔｉｓｉｚｅｒ４」）を用いて、約１０００００個の複合粒子の粒子径を測定し、平均粒子径を測定する方法が挙げられる。上記平均粒子径は、数平均粒子径を示す。
【００８７】
（調光材）
本発明に係る調光材は、第１の調光材用部材と、第２の調光材用部材と、上記第１の調光材用部材と上記第２の調光材用部材との間に配置された調光層とを備える。本発明に係る調光材では、上記調光層が、複数のスペーサを含む。本発明に係る調光材では、上記スペーサが、上述した複合粒子である。
【００８８】
調光層：
上記調光層は、調光性を有することが好ましい。上記調光性とは、電圧の印加の有無により、光の透過率等が変化し、入射光量やヘイズ等を調整することができる性質である。
【００８９】
上記調光材は、上記調光層の作用機構によって、ＰＤＬＣ（Ｐｏｌｙｍｅｒ  Ｄｉｓｐｅｒｓｅｄ  Ｌｉｑｕｉｄ  Ｃｒｙｓｔａｌ）方式とＳＰＤ（Ｓｕｓｐｅｎｄｅｄ  Ｐａｒｔｉｃｌｅ  Ｄｅｖｉｃｅ）方式とに大別される。
【００９０】
上記調光材がＰＤＬＣ方式である場合には、上記調光層は、バインダーと、上記バインダー中に分散している液晶材料とを含むことが好ましい。
【００９１】
上記液晶材料は特に限定されない。上記液晶材料は、電圧の印加状態によって配向が変化する性質を有していれば、どのような液晶材料であってもよい。上記液晶材料は、上記バインダー中に連続相として分散していてもよく、上記バインダー中に液晶ドロップ状又は液晶カプセル状で分散してもよい。上記液晶材料としては、ネマチック液晶、及びコレステリック液晶等が挙げられる。
【００９２】
上記コレステリック液晶の材料としては、ステロイド系コレステロール誘導体、シッフ塩基系、アゾ系、アゾキシ系、安息香酸エステル系、ビフェニル系、ターフェニル系、シクロヘキシルカルボン酸エステル系、フェニルシクロヘキサン系、ビフェニルシクロヘキサン系、ピリミジン系、ジオキサン系、シクロヘキシルシクロヘキサンエステル系、シクロヘキシルエタン系、シクロヘキサン系、トラン系、アルケニル系、スチルベン系、縮合多環系等のネマチック液晶やスメクチック液晶等が挙げられる。さらに、上記コレステリック液晶の材料としては、これらの混合液晶に、シッフ塩基系、アゾ系、エステル系、ビフェニル系等の光学活性材料のカイラル成分を添加した材料等が挙げられる。上記コレステリック液晶の材料は、１種のみが用いられてもよく、２種以上が併用されてもよい。
【００９３】
上記バインダーは、上記液晶材料を保持し、上記液晶材料の流動を抑制する。上記バインダーは、液晶材料に溶解せず、外力に耐えうる強度を持ち、さらに、反射光及び入射光に対して高い透過性を有していれば、特に限定されない。上記バインダーの材料としては、ゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、及びイソプレン系スルホン酸ポリマー等の水溶性高分子材料等が挙げられる。さらに、上記バインダーの材料としては、フッ素樹脂、シリコーン樹脂、アクリル樹脂、ウレタン樹脂、及びエポキシ樹脂等の水性エマルジョン化できる材料等が挙げられる。上記バインダーの材料は、１種のみが用いられてもよく、２種以上が併用されてもよい。
【００９４】
上記バインダーは、架橋剤によって架橋されていることが好ましい。上記架橋剤は、上記バインダー間で架橋が形成され、上記バインダーを硬膜化、難溶化、又は不溶化する化合物であれば、特に限定されない。上記架橋剤としては、アセトアルデヒド、グルタルアルデヒド、グリオキサール、多価金属塩化合物のカリミョウバン水和物、アジピン酸ジヒドラジド、メラミンホルマリンオリゴマ、エチレングリコールジグリシジルエーテル、ポリアミドエピクロロヒドリン、及びポリカルボジイミド等が挙げられる。上記架橋剤は、１種のみが用いられてもよく、２種以上が併用されてもよい。
【００９５】
上記調光材がＳＰＤ方式である場合には、上記調光層は、樹脂マトリックスと、上記樹脂マトリックス中に分散している光調整懸濁液とを含むことが好ましい。
【００９６】
上記光調整懸濁液は、分散媒と、分散媒中に分散した光調整粒子を含む。
【００９７】
上記光調整粒子としては、ポリヨウ化物、カーボンブラック等の炭素系材料、銅、ニッケル、鉄、コバルト、クロム、チタン、アルミニウム等の金属材料、及び窒化ケイ素、窒化チタン、酸化アルミニウム等の無機化合物材料等が挙げられる。また、これらの材料がポリマーで被覆された粒子であってもよい。上記光調整粒子は、１種のみが用いられてもよく、２種以上が併用されてもよい。
【００９８】
上記分散媒は、上記光調整粒子を流動可能な状態で分散させる。上記分散媒は、上記光調整粒子に選択的に付着し、上記光調整粒子を被覆し、樹脂マトリックスとの相分離の際に上記光調整粒子が相分離された液滴相に移動するように作用し、電気導電性がなく、樹脂マトリックスとは親和性がない材料であることが好ましい。さらに、上記分散媒は、調光積層体とした際に、樹脂マトリックスとの屈折率が近似した液状共重合体であることが好ましい。上記液状共重合体としては、フルオロ基又は水酸基を有する（メタ）アクリル酸エステルオリゴマーが好ましく、フルオロ基及び水酸基を有する（メタ）アクリル酸エステルオリゴマーがより好ましい。このような共重合体を使用すると、フルオロ基又は水酸基のモノマー単位が光調整粒子に向き、残りのモノマー単位が光調整懸濁液の液滴を樹脂マトリックス中で安定化させる。このため、光調整懸濁液内に光調整粒子が分散しやすく、樹脂マトリックスとの相分離の際に光調整粒子が相分離される液滴内に誘導されやすい。
【００９９】
上記フルオロ基又は水酸基を有する（メタ）アクリル酸エステルオリゴマーとしては、メタクリル酸２，２，２−トリフルオロエチル／アクリル酸ブチル／アクリル酸２−ヒドロキシエチル共重合体、アクリル酸３，５，５−トリメチルヘキシル／アクリル酸２−ヒドロキシプロピル／フマル酸共重合体、アクリル酸ブチル／アクリル酸２−ヒドロキシエチル共重合体、アクリル酸２，２，３，３−テトラフルオロプロピル／アクリル酸ブチル／アクリル酸２−ヒドロキシエチル共重合体、アクリル酸１Ｈ，１Ｈ，５Ｈ−オクタフルオロペンチル／アクリル酸ブチル／アクリル酸２−ヒドロキシエチル共重合体、アクリル酸１Ｈ，１Ｈ，２Ｈ，２Ｈ−ヘプタデカフルオロデシル／アクリル酸ブチル／アクリル酸２−ヒドロキシエチル共重合体、メタクリル酸２，２，２−トリフルオロエチル／アクリル酸ブチル／アクリル酸２−ヒドロキシエチル共重合体、メタクリル酸２，２，３，３−テトラフルオロプロピル／アクリル酸ブチル／アクリル酸２−ヒドロキシエチル共重合体、メタクリル酸１Ｈ，１Ｈ，５Ｈ−オクタフルオロペンチル／アクリル酸ブチル／アクリル酸２−ヒドロキシエチル共重合体、及びメタクリル酸１Ｈ，１Ｈ，２Ｈ，２Ｈ−ヘプタデカフルオロデシル／アクリル酸ブチル／アクリル酸２−ヒドロキシエチル共重合体等が挙げられる。また、これらの（メタ）アクリル酸エステルオリゴマーは、フルオロ基及び水酸基の両方を有することがより好ましい。
【０１００】
上記（メタ）アクリル酸エステルオリゴマーの重量平均分子量は、好ましくは１０００以上、より好ましくは２０００以上であり、好ましくは２００００以下、より好ましくは１００００以下である。
【０１０１】
上記重量平均分子量は、ゲルパーミエーションクロマトグラフィーにより測定されるポリスチレン換算での重量平均分子量を示す。
【０１０２】
上記調光材がＳＰＤ方式である場合には、上記調光層は、上記樹脂マトリックスを形成するための樹脂材料と、上記光調整懸濁液とを用いて、作製することができる。
【０１０３】
上記樹脂材料は、エネルギー線を照射することにより硬化する樹脂材料であることが好ましい。エネルギー線を照射することにより硬化する樹脂材料としては、光重合開始剤及び、紫外線、可視光線、電子線等のエネルギー線により硬化する高分子化合物を含む高分子組成物が挙げられる。上記高分子組成物としては、エチレン性不飽和基を有する重合性単量体及び光重合開始剤を含む高分子組成物が挙げられる。上記エチレン性不飽和基を有する重合性単量体としては、非架橋性の単量体と架橋性の単量体とが挙げられる。
【０１０４】
上記非架橋性の単量体としては、上述した非架橋性の単量体が挙げられる。上記架橋性の単量体としては、上述した架橋性の単量体が挙げられる。
【０１０５】
上記光重合開始剤としては、２，２−ジメトキシ−１，２−ジフェニルエタン−１−オン、１−（４−（２−ヒドロキシエトキシ）フェニル）−２−ヒドロキシ−２−メチル−１−プロパン−１−オン、ビス（２，４，６−トリメチルベンゾイル）フェニルフォスフィンオキサイド、２−ヒドロキシ−２−メチル−１−フェニルプロパン−１−オン、及び（１−ヒドロキシシクロヘキシル）フェニルケトン等が挙げられる。
【０１０６】
上記樹脂材料は、有機溶剤可溶型樹脂、熱可塑性樹脂、及びポリ（メタ）アクリル酸等を含んでいてもよい。また、上記樹脂材料は、着色防止剤、酸化防止剤、及び密着性付与剤等の各種添加剤を含んでいてもよく、溶剤を含んでいてもよい。
【０１０７】
第１の調光材用部材及び第２の調光材用部材（これらをそれぞれ調光材用部材ともいう）：
上記調光材用部材の材料は、特に限定されない。上記調光材用部材は、透明基材であることが好ましい。上記第１の調光材用部材の材料と上記第２の調光材用部材の材料とは、同一であってもよく、異なっていてもよい。上記調光材用部材の材料としては、ガラス板及び樹脂フィルム等が挙げられる。上記ガラス板としては、一般建築用のソーダ石灰ガラス、鉛ガラス、硼珪酸ガラス、及びその他用途における各種組成のガラス、並びに熱反射ガラス、熱吸収ガラス、及び強化ガラスの機能ガラス等が挙げられる。上記樹脂フィルムとしては、ポリエチレンテレフタレート等のポリエステルフィルム、ポリプロピレン等のポリオレフィンフィルム、及びアクリル樹脂フィルム等が挙げられる。透明性、成形性、接着性、加工性等に優れていることから、上記透明基材は、ガラス板又は樹脂フィルムであることが好ましく、樹脂フィルムであることがより好ましい。
【０１０８】
調光のための電圧を印加可能であるように、上記調光材用部材は、基材本体と、基材本体の表面に形成された透明導電膜とを備えることが好ましい。上記透明導電膜としては、インジウム錫オキサイド（ＩＴＯ）、ＳｎＯ２、及びＩｎ２Ｏ３等が挙げられる。
【０１０９】
調光材の視認性をより一層高める観点からは、上記調光材用部材の可視光透過率は、好ましくは７５％以上、より好ましくは８０％以上である。
【０１１０】
上記調光材用部材の可視光透過率は、ＩＳＯ１３８３７：２００８に準拠して分光測定等により測定することができる。
【０１１１】
図１は、本発明の一実施形態に係る複合粒子を調光材用スペーサとして用いたＰＤＬＣ方式の調光材を模式的に示す断面図である。なお、図１において、調光層及び複合材料の大きさ、厚み、形状及び添加量等は、図示の便宜上、実際の大きさ及び形状から適宜変更している。
【０１１２】
図１に示すＰＤＬＣ方式の調光材１は、第１の調光材用部材２と、第２の調光材用部材３と、調光層４とを備える。調光層４は、第１の調光材用部材２と第２の調光材用部材３との間に挟まれている。調光層４は、第１の調光材用部材２と第２の調光材用部材３との間に配置されている。第１の調光材用部材２と、第２の調光材用部材３との間において、調光層４の周囲に、シール剤が配置されていてもよい。
【０１１３】
調光層４は、液晶カプセル４Ａと、バインダー４Ｂと、複合粒子６とを含む。液晶カプセル４Ａは液晶材料である。液晶カプセル４Ａは、バインダー４Ｂ中に分散している。液晶カプセル４Ａは、バインダー４Ｂ中にカプセル状に保持されている。上記液晶材料は、カプセル状でバインダー中に分散していてもよく、上記液晶材料が連続相としてバインダー中に分散していてもよい。
【０１１４】
複合粒子６は、調光材用スペーサとして用いられている。複合粒子６は、第１の調光材用部材２と第２の調光材用部材３とに接触している。複合粒子６は、第１の調光材用部材２と第２の調光材用部材３とのギャップを制御している。
【０１１５】
第１の調光材用部材２の表面上及び第２の調光材用部材３の表面上にはそれぞれ、透明電極が形成されている（図示せず）。透明電極の材料としては、インジウム錫オキサイド（ＩＴＯ）等が挙げられる。
【０１１６】
ＰＤＬＣ方式の調光材１に電圧が印加されていない状態では、液晶カプセル４Ａ内の液晶分子の配向が均一ではないために、バインダー４Ｂと液晶材料との屈折率の違いにより、入射光が液晶カプセル４Ａの表面や内部で屈折し、バインダー中で散乱して、不透明な状態となる。
【０１１７】
ＰＤＬＣ方式の調光材１に電圧が印加されると、液晶カプセル４Ａ内の液晶分子が電圧に対して平行な方向に配列する。この状態でバインダー４Ｂと液晶材料との屈折率が同等になる場合には、光が透過することができ、透明な状態となる。
【０１１８】
図２は、本発明の一実施形態に係る複合粒子を調光材用スペーサとして用いたＳＰＤ方式の調光材を模式的に示す断面図である。なお、図２において、調光層及び複合材料の大きさ、厚み、形状及び添加量等は、図示の便宜上、実際の大きさ及び形状から適宜変更している。
【０１１９】
図２に示すＳＰＤ方式の調光材１１は、第１の調光材用部材２と、第２の調光材用部材３と、調光層５とを備える。調光層５は、第１の調光材用部材２と第２の調光材用部材３との間に挟まれている。調光層５は、第１の調光材用部材２と第２の調光材用部材３との間に配置されている。
【０１２０】
調光層５は、光調整懸濁液の液滴５Ａと、樹脂マトリックス５Ｂと、複合粒子６とを含む。光調整懸濁液の液滴５Ａは、樹脂マトリックス５Ｂ中に分散している。光調整懸濁液の液滴５Ａは、樹脂マトリックス５Ｂ中に液滴状態で保持されている。
【０１２１】
光調整懸濁液の液滴５Ａは、分散媒５Ａａと光調整粒子５Ａｂとを含む。光調整粒子５Ａｂは、分散媒５Ａａ中に分散している。
【０１２２】
複合粒子６は、調光材用スペーサとして用いられている。複合粒子６は、第１の調光材用部材２と第２の調光材用部材３とに接触している。複合粒子６は、第１の調光材用部材２と第２の調光材用部材３とのギャップを制御している。
【０１２３】
第１の調光材用部材２の表面上及び第２の調光材用部材３の表面上にはそれぞれ、透明電極が形成されている（図示せず）。透明電極の材料としては、インジウム錫オキサイド（ＩＴＯ）等が挙げられる。
【０１２４】
ＳＰＤ方式の調光材１１に電圧が印加されていない状態では、光調整懸濁液の液滴５Ａを構成する分散媒５Ａａ中に分散している光調整粒子５Ａｂのブラウン運動により、入射光が光調整粒子５Ａｂに吸収、散乱、又は反射され、入射光は調光層５を透過することができず、不透明な状態となる。
【０１２５】
ＳＰＤ方式の調光材１１に電圧が印加されると、光調整粒子５Ａｂが電圧に対して平行な方向に配列する。このため、入射光は、配列した光調整粒子５Ａｂ間を通過し、調光層５を透過することでき、透明な状態となる。
【０１２６】
以下、実施例及び比較例を挙げて、本発明を具体的に説明する。本発明は、以下の実施例のみに限定されない。
【０１２７】
（実施例１）
（１）複合粒子１の作製
ポリマーにより表面が被覆されたカーボンブラックを用意した。このカーボンブラック５重量部、ジビニルベンゼン４７．５重量部、及びテトラメチロールメタントリアクリレート４７．５重量部を混合して、分散液を得た。この分散液に、過酸化ベンゾイル２０重量部を添加して均一に混合し、混合液を得た。得られた混合液を３重量％のポリビニルアルコール水溶液８５００重量部中に入れ、十分に撹拌した後、ホモジナイザーで所定の乳化径となるように調整し、乳化液を得た。
【０１２８】
この乳化液を、温度計と撹拌機と還流冷却器とを備えた２０リットルの反応釜に移し、窒素雰囲気中で撹拌しながら８５℃に加熱し７時間重合反応を行い、さらに９０℃で３時間加熱し重合反応を行い、重合反応液を得た。
【０１２９】
その後、重合反応液を冷却し、生成した粒子を水、メタノール、アセトンの順番で洗浄したのち、分級操作を行い５５℃で一晩乾燥させることで、粒子径１０μｍの複合粒子１を得た。
【０１３０】
（２）調光材の作製
ＰＤＬＣ方式の調光材の作製：
透明かつ導電性を有するＩＴＯが蒸着されたＰＥＴフィルム２枚の間に、得られた複合粒子を５重量％分散させたこと以外は公知のＰＤＬＣ層が配置された調光フィルムを作製し、２枚の透明ガラスに調光フィルムを挟みこむことでＰＤＬＣ方式の調光材を作製した。
【０１３１】
ＳＰＤ方式の調光材の作製：
透明かつ導電性を有するＩＴＯが蒸着されたＰＥＴフィルム２枚の間に、得られた複合粒子を５重量％分散させたこと以外は公知のＳＰＤ層が配置された調光フィルムを作製し、２枚の透明ガラスに調光フィルムを挟みこむことでＳＰＤ方式の調光材を作製した。
【０１３２】
（実施例２）
複合粒子１の作製の際に、分級条件を変更することで、複合粒子１と粒子径が異なる粒子径１５μｍの複合粒子２を得た。複合粒子１の代わりに、複合粒子２を用いたこと以外は、実施例１と同様にして、調光材を作製した。
【０１３３】
（実施例３）
複合粒子１の作製の際に、分級条件を変更することで、複合粒子１と粒子径が異なる粒子径２０μｍの複合粒子３を得た。複合粒子１の代わりに、複合粒子３を用いたこと以外は、実施例１と同様にして、調光材を作製した。
【０１３４】
（実施例４）
複合粒子１の作製の際に、分級条件を変更することで、複合粒子１と粒子径が異なる粒子径２５μｍの複合粒子４を得た。複合粒子１の代わりに、複合粒子４を用いたこと以外は、実施例１と同様にして、調光材を作製した。
【０１３５】
（実施例５）
複合粒子１の作製の際に、分級条件を変更することで、複合粒子１と粒子径が異なる粒子径３５μｍの複合粒子５を得た。複合粒子１の代わりに、複合粒子５を用いたこと以外は、実施例１と同様にして、調光材を作製した。
【０１３６】
（実施例６）
複合粒子１の作製の際に、分級条件を変更することで、複合粒子１と粒子径が異なる粒子径９７μｍの複合粒子６を得た。複合粒子１の代わりに、複合粒子６を用いたこと以外は、実施例１と同様にして、調光材を作製した。
【０１３７】
（比較例１）
複合粒子１の作製の際に、ポリマーにより表面が被覆されたカーボンブラック５重量部を添加しなかったこと以外は、実施例１と同様にして、粒子径１０μｍの複合粒子を得た。得られた粒子と、染料（日本化薬社製「ＫＡＹＡＬＯＮ  ＰＯＬＹＥＳＴＥＲ  ＢＬＡＣＫ  ＴＮ２００」）とを用いて染色を行い、水、メタノールの順番で洗浄したのち、５５℃で一晩乾燥させることで、染色された粒子径１０μｍの複合粒子７を得た。複合粒子１の代わりに、複合粒子７を用いたこと以外は、実施例１と同様にして、調光材を作製した。
【０１３８】
（比較例２）
複合粒子１の作製の際に、分級条件を変更することで、複合粒子１と粒子径が異なる粒子径５μｍの複合粒子８を得た。複合粒子１の代わりに、複合粒子８を用いたこと以外は、実施例１と同様にして、調光材を作製した。
【０１３９】
（比較例３）
複合粒子の作製の際に、分級条件を変更することで、粒子径１０５μｍの複合粒子９を得た。複合粒子１の代わりに、複合粒子９を用いたこと以外は、実施例１と同様にして、調光材を作製した。
【０１４０】
（評価）
（１）複合粒子の粒子径
得られた複合粒子について、電子顕微鏡にて観察することにより、粒子径を算出した。
【０１４１】
（２）複合粒子粉体の平均粒子径
得られた複合粒子を複数含有する複合粒子粉体について、粒度分布測定装置（ベックマンコールター社製「Ｍｕｌｔｉｓｉｚｅｒ４」）を用いて、約１０００００個の複合粒子の粒子径を測定し、平均粒子径を算出した。
【０１４２】
（３）複合粒子の２０％Ｋ値
得られた複合粒子について、フィッシャー社製「フィッシャースコープＨ−１００」を用いて、上述した方法で、複合粒子の２０％Ｋ値を測定した。
【０１４３】
（４）複合粒子の破壊歪み及び複合粒子の破壊荷重値
得られた複合粒子について、フィッシャー社製「フィッシャースコープＨ−１００」を用いて、上述した方法で、複合粒子の破壊歪み及び複合粒子の破壊荷重値を測定した。
【０１４４】
（５）複合粒子の全光線透過率
得られた複合粒子について、日本分光社製「Ｖ−６７０」を用いて、上述した方法で、複合粒子の全光線透過率を測定した。
【０１４５】
（６）複合粒子のＬ＊値、複合粒子のａ＊値及び複合粒子のｂ＊値
得られた複合粒子について、コニカミノルタ社製「ＣＲ−Ａ５０」及び「ＣＲ−３００」を用いて、上述した方法で、複合粒子のＬ＊値、複合粒子のａ＊値及び複合粒子のｂ＊を測定した。
【０１４６】
（７）色むら
得られた調光材について、色むらが発生しているか否かを目視で評価した。色むらを以下の基準で判定した。
【０１４７】
［色むらの判定基準］
○：色むらが発生していない
△：色むらがごくわずかに発生している（実使用上問題なし）
×：色むらが発生している
【０１４８】
（８）調光性能（ヘイズ）
得られた調光材について、電圧を印加した場合と電圧を印加していない場合とにおけるヘイズを算出した。ヘイズは、東京電色社製「ヘイズメーター  ＴＣ−Ｈ３ＰＤＫ」を用いて測定を実施した。得られたヘイズを調光材の調光性能として評価した。調光性能を下記の基準で判定した。
【０１４９】
［調光性能（ヘイズ）の判定基準（電圧未印加時）］
○：ヘイズが９８％以上
△：ヘイズが９５％以上９８％未満
×：ヘイズが９５％未満
【０１５０】
［調光性能（ヘイズ）の判定基準（電圧印加時）］
○：ヘイズが４％未満
△：ヘイズが４％以上６％未満
×：ヘイズが６％以上
【０１５１】
結果を下記の表１に示す。
【０１５２】
【表１】
2019045004.tif 000003
【符号の説明】
【０１５３】
１…ＰＤＬＣ方式の調光材
２…第１の調光材用部材
３…第２の調光材用部材
４，５…調光層
４Ａ…液晶カプセル
４Ｂ…バインダー
５Ａ…光調整懸濁液の液滴
５Ａａ…分散媒
５Ａｂ…光調整粒子
５Ｂ…樹脂マトリックス
６…複合粒子
１１…ＳＰＤ方式の調光材
【図１】
2019045004.tif 000004
【図２】
2019045004.tif 000005
【国際調査報告】
2019045004.tif 000006
2019045004.tif 000007
2019045004.tif 000008
2019045004.tif 000009